(57)【要約】【課題】耐熱性、力学的特性、イオン透過性に優れた均一な多孔質ＰＩ層を多孔質ＰＯ層の表面に形成させることができる積層体およびこの積層体からの蓄電素子用セパレータの製造方法を提供する。【解決手段】＜１＞  多孔質ＰＯ層、多孔質ＰＩ層、基材が、この順に積層された積層体であって、多孔質ＰＩ層と基材との剥離強度が２．０Ｎ／ｃｍ以下であることを特徴とする蓄電素子セパレータ用積層体。＜２＞  前記積層体から基材を剥離することを特徴とする蓄電素子用セパレータの製造方法。【選択図】  なし【特許請求の範囲】
【請求項１】
多孔質ポリオレフィン層、多孔質ポリイミド層、基材が、この順に積層された積層体であって、多孔質ポリイミド層と基材との剥離強度が２．０Ｎ／ｃｍ以下であることを特徴とする蓄電素子セパレータ用積層体。
【請求項２】
請求項１記載の積層体から基材を剥離することを特徴とする蓄電素子用セパレータの製造方法。
【発明の詳細な説明】
【技術分野】
【０００１】
本発明は、安全性に優れた蓄電素子用セパレータに適用される積層体およびこれを用いた蓄電素子用セパレータの製造方法に関する。
【背景技術】
【０００２】
リチウム二次電池、リチウムイオンキャパシタ、キャパシタ、コンデンサ等の蓄電素子において、電極表面の傷や凹凸が原因となって、電極に接しているセパレータの電気絶縁性を破壊することがある。その結果、電気的な内部短絡が生じた場合には、大電流が流れて異常発熱することがある。そのため、リチウム二次電池等の蓄電素子においては一定以上の発熱を防止し、高い安全性を確保することが重要である。
【０００３】
この安全性確保手段として、異常発熱の際に、セパレータに、電極間のイオンの通過を遮断して、発熱を防止するシャットダウン機能を持たせる方法が広く実用化されている。  このシャットダウン機能を有するセパレータとしては例えば、ポリオレフィン（ＰＯ）からなる多孔質フィルムが用いられる。この多孔質フィルムからなるセパレータは、電池の異常発熱時には、１１０〜１６０℃でＰＯが溶融して無孔化するためイオンの通過をシャットダウンすることができる。しかしながら、このＰＯ製セパレータは、高温になると収縮や破断が起こりやすいので、場合によっては、正極と負極が直接接触して、短絡を起こすおそれがあり、短絡による異常発熱を抑制できないことがある。
【０００４】
このような問題を解決する方法として、多孔質ＰＯ層にポリイミド（ＰＩ）等の耐熱性樹脂からなる多孔質層を積層することにより、高温での形状安定性を確保する方法が提案されている。例えば、特許文献１には、シリカ粒子等のポロゲンを配合したＰＩ前駆体溶液を多孔質ＰＯフィルム上に塗布後、無水酢酸溶液等を用いた化学イミド化を行い、多孔質ＰＯ層の表面にＰＩ層を形成した後、フッ酸水溶液等の溶液で処理してポロゲンであるシリカ粒子等を除去することによりＰＩを多孔質化して、多孔質ＰＩ層と多孔質ＰＯ層からなる積層体を製造する方法が開示されている。  このような方法を用いると、化学イミド化工程やシリカ粒子除去工程において大量の廃液が発生するため、環境適合性の観点から問題があった。  このような問題を解決するため、特許文献２には、多孔質ＰＯフィルムの表面に、ＰＩ前駆体、ポリアミドイミド等のＰＩ系高分子と溶媒とを含む塗液を塗布して塗膜を形成し、しかる後、前記塗膜中の溶媒を除去後、必要に応じ、熱イミド化することにより、塗膜内で相分離を起こさせて多孔質ＰＩ層を形成せしめることにより多孔質ＰＩ層と多孔質ＰＯ層からなる積層体を製造する方法が開示されている。この方法を用いることにより、廃液等を発生させることなく、耐熱性、力学的特性に優れ、かつ多孔質ＰＯ層との密着性の高い多孔質ＰＩ層を多孔質ＰＯ層の表面に形成させることができる。
【先行技術文献】
【特許文献】
【０００５】
【特許文献１】国際公開２０１３／０８４３６８号
【特許文献２】国際公開２０１４／１０６９５４号
【発明の概要】
【発明が解決しようとする課題】
【０００６】
しかしながら、特許文献２で開示された方法において、多孔質ＰＩ層形成用として、ＰＩ前駆体を用いた場合は、熱イミド化を２００℃以上の高温で行う必要のある場合があり、耐熱性に乏しい多孔質ＰＯフィルムの表面上に形成されたＰＩ前駆体被膜を、熱イミド化することが困難な場合があった。また、多孔質形成用のＰＩ溶液を直接、多孔質ＰＯフィルム表面に塗布する際、塗液の粘度が低い場合に、液だれ等が起こり厚み斑の生じることがあった。
【課題を解決するための手段】
【０００７】
そこで本発明は、前記課題を解決するものであって、耐熱性、力学的特性に優れ、かつ多孔質ＰＯ層との密着性の高い多孔質ＰＩ層を多孔質ＰＯ層の表面に形成させることができる積層体およびこの積層体を用いた蓄電素子用セパレータの製造方法の提供を目的とする。
【０００８】
本発明者らは、積層体の構成を特定の物とした上で、この積層体から基材を剥離することにより、多孔質ＰＯ層との密着性が高い多孔質ＰＩ層を、多孔質ＰＯ層の表面に形成させることができることを見出し、本発明の完成に至った。
【０００９】
本発明は下記を趣旨とするものである。
＜１＞  多孔質ＰＯ層、多孔質ＰＩ層、基材が、この順に積層された積層体であって、多孔質ＰＩ層と基材との剥離強度が２．０Ｎ／ｃｍ以下であることを特徴とする蓄電素子セパレータ用積層体。
＜２＞  前記積層体から基材を剥離することを特徴とする蓄電素子用セパレータの製造方法。
【発明の効果】
【００１０】
本発明の積層体を用いることにより、耐熱性、力学的特性、イオン透過性に優れた均一な多孔質ＰＩ層を多孔質ＰＯ層の表面に形成させることができる。
【発明を実施するための形態】
【００１１】
本発明の蓄電素子セパレータ用積層体は、多孔質ＰＯ層、多孔質ＰＩ層、基材が、この順に積層された積層体である。多孔質ＰＯ層を形成する多孔質ＰＯフィルムは、ポリエチレンやポリプロピレンフィルムを延伸開孔法や相分離法等公知の方法によって製造されるものであり、リチウム二次電池等の蓄電素子用セパレータとして汎用されているものである。これらのフィルムの詳細は、例えば、Ｊｏｕｒｎａｌ  ｏｆ  Ｐｏｗｅｒ  Ｓｏｕｒｃｅｓ  １６４  （２００７）  ３５１-３６４、Ｃｈｅｍ．Ｒｅｖ．１０４（２００４）４４１９−４４６２等の文献に記載されているように、厚みが５〜５０μｍ、イオン抵抗率が１．０〜４．０Ωｃｍ２  、気孔率が３０〜６０体積％のものを用いることが好ましい。  これら多孔質ＰＯフィルムは市販品を用いることができる。
【００１２】
多孔質ＰＩ層を形成するＰＩとは、主鎖にイミド結合を有する高分子もしくはその前駆体のことである。これらＰＩの中で、その前駆体としてポリアミック酸（ＰＡＡ）を用いた熱硬化型ＰＩ（熱硬化してＰＩとした時に、Ｎ−メチル−２−ピロリドン等の汎用溶媒に不溶となるＰＩ）、可溶性ＰＩ（Ｎ−メチル−２−ピロリドン等の汎用溶媒に可溶なＰＩで、「ＳＰＩ」と略記することがある）、ポリアミドイミド（ＰＡＩ）が、好ましく用いられる。蓄電素子用電極の優れた安全性と良好なサイクル特性を確保する観点から、これらＰＩの中でも、力学的特性や耐熱性に優れた芳香族系ＰＩが好ましい。
【００１３】
多孔質ＰＩ層の気孔率は、３０〜９０体積％であることが好ましく、４０〜８０体積％であることがより好ましい。気孔率をこのように設定することにより、良好な力学的特性と、活物質の体積変化に伴う応力緩和のための良好なクッション性とが同時に確保される。このため、安全性にすぐれ、かつ良好なサイクル特性を有する電極を得ることができる。多孔質ＰＩ層の気孔率は、多孔質ＰＩ層の見掛け密度と、多孔質ＰＩ層を構成するＰＩの真密度（比重）とから算出される値である。詳細には、気孔率（体積％）は、多孔質ＰＩ層の見掛け密度がＡ（ｇ／ｃｍ３）、ＰＩの真密度がＢ（ｇ／ｃｍ３）の場合、次式により算出される。
気孔率（体積％）  ＝  １００−Ａ＊（１００／Ｂ）  
【００１４】
本発明における多孔質ＰＩ層の平均気孔径は、０．１〜１０μｍが好ましく、０．５〜５μｍがより好ましい。平均気孔径をこのように設定することにより、良好なイオン透過性が確保される。
【００１５】
本発明の積層体において、多孔質ＰＩ層は、基材上に形成されており、多孔質ＰＩ層と基材との剥離強度が２．０Ｎ／ｃｍ以下であり、１．５Ｎ／ｃｍ以下であることが好ましく、１．０Ｎ／ｃｍ以下であることがより好ましい。このようにすることにより、多孔質ＰＩ層の良好な剥離性を確保することができる。  ここで、剥離強度とは、ＪＩＳ  Ｋ６８５４に基づいて１８０°剥離試験により測定された値をいう。
【００１６】
基材上に、多孔質ＰＩ層を形成するには、例えば、基材上に、多孔質ＰＩが形成可能なＰＩ溶液を塗布して塗膜を形成し、これを１００〜１５０℃で乾燥後、必要に応じ、２００〜３５０℃で熱硬化を行うことにより得ることができる。  多孔質熱硬化型ＰＩ層が形成できるＰＡＡ溶液としては、例えば、特許第５９４４６１３号公報、特許第４９４７９８９号公報等に開示されている溶液を用いることができる。また、多孔質ＰＡＩ層や多孔質ＳＰＩ層が形成できるＰＩ溶液としては、例えば、特許文献２や国際公開２０１５／１０８１１４号に開示されている溶液を用いることができる。これらの特許文献に開示されている溶液は、溶質としてＰＩ、溶媒としてＰＩの貧溶媒および良溶媒が含有されている。ＰＩ溶液中に含まれる貧溶媒の作用により、塗膜乾燥に際、相分離が誘起され、ＰＩの多孔質構造が形成される。
【００１７】
ＰＩ溶液中におけるＰＩの固形分濃度は、１〜５０質量％が好ましく、５〜３０質量％がより好ましい。また、ＰＩ溶液の３０℃における粘度は、１〜１００Ｐａ・ｓが好ましく、２〜５０Ｐａ・ｓがより好ましい。
【００１８】
ＰＩ溶液には、必要に応じて、各種界面活性剤や有機シランカップリング剤のような公知の添加物を、本発明の効果を損なわない範囲で添加してもよい。また、必要に応じて、ＰＩ以外の他のポリマーを、本発明の効果を損なわない範囲で添加してもよい。
【００１９】
前記ＰＩ溶液には、フィラを配合することができる。フィラを配合することにより、多孔質ＰＩ層のイオン透過性をさらに向上させることができる。このフィラの種類に制限は無く、有機フィラ、無機フィラおよびその混合物等を用いることができる。有機フィラの具体例としては、例えば、スチレン、ビニルケトン、アクリロニトリル、メタクリル酸メチル、メタクリル酸エチル、グリシジルメタクリレート、グリシジルアクリレート、アクリル酸メチル等の単独または２種類以上の共重合体、ポリテトラフルオロエチレン、４フッ化エチレン−６フッ化プロピレン共重合体、４フッ化エチレン−エチレン共重合体、ポリビニリデンフルオライド等のフッ素系樹脂等の重合体からなる粉体を挙げることができる。有機フィラは、単独または２種以上を混合して用いることができる。無機フィラとしては、例えば、金属酸化物、金属窒化物、金属炭化物、金属水酸化物、炭酸塩、硫酸塩等の無機物からなる粉体を挙げることができる。具体例としては、アルミナ、シリカ、ベーマイト、タルク、二酸化チタン、ジルコニア、硫酸バリウムまたは炭酸カルシウム等からなる粉体を挙げることができる。無機フィラは、単独または２種以上を混合して用いることができる。これらの無機フィラの中でも、化学的安定性の観点から、アルミナ粉体が好ましい。
【００２０】
フィラの形状に制限はなく、略球状、板状、柱状、針状、ウィスカー状、繊維状等の粒子を用いることができ、略球状粒子が好ましい。略球状粒子のアスペクト比（粒子の長径／粒子の短径）は１以上、１．５以下とすることが好ましい。
【００２１】
フィラの平均粒子径に制限はないが、０．０１μｍ以上、２μｍ以下であることが好ましい。平均粒子径はレーザ回折散乱法に基づく測定装置により測定することができる。
【００２２】
フィラは、その表面が、界面活性剤やシランカップラのような表面処理剤で処理されていてもよい。
【００２３】
フィラ配合量に制限はないが、通常、ＰＩ固形分に対し、１０〜１０００質量％であり、５０〜６００質量％とすることが好ましい。
【００２４】
前記のようにして得られたＰＩ溶液には、基材との離型性を向上させるために、離型剤を配合することが好ましい。  離型剤としては、特許５２８３４０８号公報に開示されているようなステアリン酸、パルミチン酸等の高級脂肪酸や、そのアミド、金属塩が好ましい。離型剤の配合量としては、ＰＩ固形分１００質量部に対して０．０１〜２質量部とすることが好ましい。
【００２５】
このような溶液組成とすることにより、基材上にこれらのＰＩ溶液を塗布、乾燥、必要に応じ熱硬化することにより、剥離強度が２．０Ｎ／ｃｍ以下の多孔質ＰＩ層を、基材上に形成させることができる。多孔質ＰＩ層の厚さは０．２〜２０μｍが好ましく、０．５〜１０μｍがより好ましい。
【００２６】
基材へのＰＩ溶液の塗布は、任意の塗工機を用いて行うことができるが、ダイコーター、リップコーター、グラビアコーター、バーコーター、ドクターブレードコーター、コンマコーター、リバースロールコーター、バーリバースロールコーターなどが挙げられる。また、特性の向上などを目的として多層塗布することも可能であり、その際、各層のＰＩ溶液は同じであっても異なっていてもよい。
【００２７】
基材としては、乾燥工程や熱硬化工程に耐えうる材質であれば特に限定されないが、金属箔、（銅、アルミニウム、鉄、銀、パラジウム、ニッケル、クロム、モリブデン、タングステンまたはそれらの合金等）、ポリエステル系フィルム（ポリエチレンテレフタレート、ポリエチレンナフタレート等）、芳香族ポリイミド系フィルム、フッ素樹脂系フィルム（ポリテトラフルオロエチレン等）等が挙げられる。  これらの中で、アルミニウム箔やポリエチレンテレフタレートフィルムが好ましい。これらの基材は、表面が平滑であることが好ましい。  また、表面に耐熱性の離型層が形成された離型用の金属箔やプラスチックフィルムも好ましく用いることができる。  これらの離型用金属箔やプラスチックフィルムは、市販品を用いることができる。
【００２８】
本発明の積層体は、基材上に形成された多孔質ＰＩ層の外表面に前記多孔質ＰＯ層が積層されている。  多孔質ＰＩ層と多孔質ＰＯ層は強固に接着していることが好ましい。そのようにするためには、多孔質ＰＩ層と多孔質ＰＯ層とを接着剤を用いて接着させることが好ましい。
【００２９】
接着剤としては、（メタ）アクリル酸エステル系高分子、ポリエチレン、ポリプロピレン、エチレン−プロピレン共重合体、ポリ塩化ビニル、ポリ塩化ビニリデン、ポリスチレン、ポリアクリロニトリル、ポリテトラフルオロエチレン、ポリメチルメタクリレート、ポリ酢酸ビニル、ポリイソプレン、ポリクロロプレン、ポリエステル、ポリカーボネート、ポリアミド、ポリアクリレート、ポリウレタン、アクリロニトリル−ブタジエン−スチレン共重合体、ポリオキシエチレン、ポリオキシメチレン、ポリオキシプロピレン、スチレン−アクリロニトリル共重合体、アクリロニトリル−スチレン−アクリレート共重合体、スチレン−ブタジエン共重合体、アクリル化スチレン−ブタジエン共重合体、アクリロニトリル−ブタジエン共重合体、アクリルゴム、ブチルゴム、フッ素ゴム、ポリビニルピロリドン、ポリエピクロロヒドリン、ポリホスファゼン、エチレン−プロピレン−ジエン共重合体、ポリビニルピリジン、クロロスルホン化ポリエチレン、ポリスルホン、ポリビニルアルコール、ポリ酢酸ビニル、熱可塑性ポリエステルゴム（ＰＴＥＥ）等を挙げることができる。
【００３０】
前記接着剤は、粒子状で水系溶媒に分散されたエマルジョンとして用いることが好ましく、これらは市販品を用いることができる。
【００３１】
前記水系エマルジョンには、前記したようなフィラ、例えばアルミナ、ベーマイト、シリカ、ジルコニア等の粉体などのフィラ無機微粒子が配合されていてもよい。
【００３２】
多孔質ＰＩ層の外表面に、前記接着剤を塗布、乾燥後、多孔質ＰＯ層と熱圧着することにより、多孔質ＰＯ層、多孔質ＰＩ層、基材が、この順に積層された本発明の積層体とすることができる。  接着剤の多孔質ＰＩ層への塗布に際しては、水系エマルジョンを、グラビアコーター等を用いて点状に塗布することが好ましい。このようにすることにより、多孔質ＰＩ層と多孔質ＰＯ層界面での良好な接着性と高い通気性を確保することができ、セパレータとした時の良好なイオン透過性を確保することができる。  なお、接着剤の点状塗布については、特開２００３−１５１６３８号公報、国際公開２０１４／０１４１１８号、特開２０１６−４２４５４号公報等で開示されているような公知の方法を用いてもよい。
【００３３】
前記のようにして得られた本発明の積層体から、基材を剥離することにより、本発明のセパレータを得ることができる。基材の剥離方法は特に限定されないが、本発明の積層体は、多孔質ＰＩ層と基材との剥離強度が２．０Ｎ／ｃｍ以下であるので、機械的な手段で容易に剥離することができる。例えば、巻き状態の多孔質ＰＩ層の片方の端において、多孔質ＰＩ層、基材のそれぞれを異なる巻芯に粘着テープ等で固定し、これらを異なる軸で巻き取ることにより、基材を剥離することができる。このとき、多孔質ＰＩ層の縁を剥離前にスリットすることや、保護フィルム、メンディングテープなどで補強した後に基材を剥離することで、ハンドリング性を向上させることができる。このようにして得られる本発明のセパレータは、その表面に、耐熱性、力学的特性、イオン透過性に優れた均一な多孔質ＰＩ層が形成されている。  
【実施例】
【００３４】
以下に、実施例を挙げて、本発明をさらに詳細に説明する。なお本発明は実施例により限定されるものではない。
【００３５】
下記の実施例および比較例で使用したＰＩ溶液を以下のようにして得た。
【００３６】
＜ＰＡＡ溶液＞
特許第５９４４６１３号公報の記載に準拠してＰＡＡ溶液を調製した。  すなわち、ジアミン成分として、４，４′−ジアミノジフェニルエーテル：０．９４モルおよびポリプロピレングリコールビス（２−アミノエチル）エーテル（分子量２０００：ハンツマン社製「ジェファーミン」Ｄ２０００）：０．０６モル、テトラカルボン酸成分としてピロメリット酸二無水物、溶媒としてジメチルアセトアミド（ＤＭＡｃ）およびテトラグライムからなる混合溶媒（ＤＭＡｃ／テトラグライムの混合比率は質量比で２５／７５）を用い、固形分濃度が２１質量％の共重合ＰＡＡ溶液を得た。
【００３７】
＜ＰＡＩ溶液＞
国際公開２０１５／１０８１１４号の記載に準拠してＰＡＩ溶液を調製した。  すなわち、トリカルボン酸成分として、トリメリット酸：１モルと、ジアミン成分として、：４，４′−ジアミノジフェニルエーテル：０．７モルおよびｍ−フェニレンジアミン：０．３モル、溶媒としてＮ−メチル−２−ピロリドン（ＮＭＰ）およびテトラグライム（ＮＭＰ／テトラグライムの混合比率は質量比で２５／７５）を用い、固形分濃度が１４質量％の共重合ＰＡＩ溶液を得た。
【００３８】
＜実施例１＞
前記ＰＡＡ溶液に、ＰＡＡ固形分に対して０．５質量％のステアリン酸を添加して、均一な溶液とした。次に、これを、厚さ５０μｍの平滑なアルミ箔（基材）上に硬化後の多孔質ＰＩ層の厚みが６μｍになるように塗布し、しかる後、１３０℃で１０分乾燥し、３００℃で６０分処理して、熱硬化することによりＰＡＡをＰＩに転換し、アルミ箔上に多孔質ＰＩ層（気孔率：６２体積％    平均気孔径：０．８μｍ）が形成された積層体（Ｓ−１）を得た。  この（Ｓ−１）の多孔質ＰＩ層表面に、変性ポリオレフィン樹脂の水性エマルジョン（ユニチカ社製「アローベース」ＳＢ−１２００）を、グラビアロールにより、塗布、乾燥して、厚み約１μｍの接着層を点状に形成した。この接着層が形成されたＳ−１と、ポリプロピレン（ＰＰ）製多孔質フィルム（ポリポア社製セルガード２４００）とを重ね合わせ１００℃で熱圧着して、多孔質ＰＯ層、多孔質熱硬化型ＰＩ層、アルミ箔が、この順に積層された積層体（Ｌ−１）を得た。Ｌ−１の多孔質ＰＩ層とアルミ箔間の剥離強度を、前記したＪＩＳ  Ｋ６８５４に基づいて測定した所、剥離強度は、０．６Ｎ／ｃｍであった。
【００３９】
＜実施例２＞
前記ＰＡＩ溶液を、厚さ５０μｍの市販の離形層付きアルミ箔（基材）上に、多孔質ＰＡＩ層の厚みが８μｍになるように塗布し、しかる後、１５０℃で２０分乾燥することにより、アルミ箔上に多孔質ＰＡＩ層（気孔率：６５体積％    平均気孔径：２．５μｍ）が形成された積層体（Ｓ−２）を得た。  Ｓ−２の多孔質ＰＡＩ層表面に、変性ポリオレフィン樹脂の水性エマルジョン（ユニチカ社製「アローベース」（登録商標）の品番ＳＢ−１２００）を、グラビアロールにより、塗布、乾燥して、厚み約１μｍの接着層を点状に形成した。  この接着層が形成されたＳ−２と、ポリプロピレン（ＰＰ）製多孔質フィルム（ポリポア社製セルガード２４００）とを重ね合わせ１００℃で熱圧着して、多孔質ＰＯ層、多孔質ＰＡＩ層、アルミ箔が、この順に積層された積層体（Ｌ−２）を得た。Ｌ−２の多孔質ＰＡＩ層、アルミ箔間の剥離強度を、前記したＪＩＳ  Ｋ６８５４に基づいて測定した所、剥離強度は、０．１Ｎ／ｃｍであった。
【００４０】
＜比較例１＞
前記ＰＡＡ溶液に、ステアリン酸を添加しなかったこと以外は、実施例１と同様に行い、多孔質ＰＯ層、多孔質熱硬化型ＰＩ層、アルミ箔が、この順に積層された積層体（Ｌ−３）を得た。  Ｌ−３の多孔質ＰＩ層とアルミ箔間の剥離強度を前記したＪＩＳ  Ｋ６８５４に基づいて測定した所、剥離強度は、３．４Ｎ／ｃｍであった。
【００４１】
＜実施例２＞
実施例１で得られたＬ−１端部の基材と多孔質熱硬化型ＰＩ層の界面に切り込みをいれて、基材を手で剥離することにより、セパレータ（Ａ−１）を得た。剥離性は良好であった。
【００４２】
＜実施例３＞
実施例２で得られたＬ−２端部の基材と多孔質熱硬化型ＰＩ層の界面に切り込みをいれて、基材を手で剥離することにより、セパレータ（Ａ−２）を得た。剥離性は良好であった。
【００４３】
＜比較例２＞
比較例１で得られたＬ−３端部の基材と多孔質熱硬化型ＰＩ層の界面に切り込みをいれて、基材を手で剥離して、セパレータ（Ａ−３）を得ようとしたが、剥離することはできず、セパレータを得ることはできなかった。
【産業上の利用可能性】
【００４４】
本発明の積層体を用いることにより、多孔質ＰＯ層の耐熱性に依存することなく、耐熱性、力学的特性に優れ、かつイオン透過性の良好な多孔質ＰＩ層を多孔質ＰＯ層の表面に形成させることができる。  この積層体から得られるセパレータは、安全性に優れるので蓄電素子用セパレータとして好適に用いることができる。